FR 2401074 A1 19790323 FR 7725714 A 19770823 L'invention se rapporte à des bombes d'émission d'aérosols de peintures, vernis et décapants, dont les produits propulsifs n'entrainent pas de pollution. On sait, en effet, que certains produits employés dans ce domaine ont tendance à détruire peu à peu la couche d'ozone de I'atmosphère. Ainsi, l'objet de la présente invention est une bombe d'émission d'aérosols de peintures, vernis et décapants, caractérisée en ce que les gaz propulseurs sont le peroxyde d'azote N2 4 et le gaz carbonique 002. Un autre objet de ltinvention est une bombe de ce type, caractérisée en ce que le produit est émis sous grande puissance de pulvérisation, le gaz se trouvant sous une pression de ltor- dre de 12 à 14 kg. La projection sous forte puissance s'est révélée, en effet, particulièrement adaptée pour provoquer une répartition et une adhésion homogène de tous les produits considérés, de sorte que l'invention s'applique aussi bien aux décapants qu'aulx peintures et aux vernis devant adhérer sur tout support. Un autre objet de l'invention est une bombe de ce type dont les produits sont ininflammables, la bombe étant caractérisée en ce que le solvant du décapant et de la résine utilisée est le chlorure de méthylène ou un solvant chloré. Un autre objet de l'invention est une bombe de ce type, dont le solvant est choisi dans le groupe : acétates, cétones, hydrocarbures benzéniques, solvants chlorés. Un autre objet de l'invention est un vernis applicable notamment sur les surfaces métalliques, caractérisé en ce que la bombe définie ci-dessus contient une résine choisie dans le groupe résines acryliques, résines glycérophtaliques, résines de pétrole. Un autre objet de l'invention est un vernis applicable notamment sur le bois, caractérisé en ce que la bombe définie ci-dessus contient une résine alkyd uréthanne ou une résine polyuréthanne durcissable à l1humidité de l'air. Un autre objet de l'invention est une bombe de ce type de parfaite sécurité, caractérisée en ce qu'elle est constituée par un réservoir formant un corps monobloc en aluminium. A titre d'exemples non limitatifs,on peut citer comme bombes d'émission, les suivantes Bombes d'émission de vernis pour métaux, utilisant N20, A - Composition en poids du vernis Caractéristiques Résine acrylique 300-600 Extrait sec 25,5 Chlorure de méthylène 1140 Viscosité 25" à 40 dans une coupe AFNOR 2,5 Acétate d'éthylglycol 30 1520-1670 Résine acrylique 150-300 Extrait sec 16 % Acétate de méthyle 1025 Viscosité 25" à 40" dans une coupe APNOR 2,5 Acétate d'éthylglycol 25 1200-1350 Résine acrylique 150-300 Extrait sec 14 % Acétate de butyle 1180 Viscosité 25" à 40" dans une coupe AFNOR 2,5 Acétate d'éthylglycol 25 1355-1505 Résine acrylique 150-300 Extrait sec 16 % Acétate d'éthyle 1025 Viscosité 25" à 40" dans une coupe AFOE 2,5 Acétate d'éthylglycol 25 1200-1350 Résine acrylique 350-450 Extrait sec 20,2 % Acétone 1475 Viscosité 25" à 40" dans une coupe AFNOR 2,5 Acétate d'éthylglycol 40 1865-1965 B - PeroxYde dtazote à 14 kg Les vernis ainsi obtenus sont mis en bombe dans la proportion de 120 g pour 4 à 10 g de N205 à 14 kg. Bombes d'émission de vernis pour métaux utilisant CO2 le vernis à base de résine acrylique est mélangé à l'acétate d'éthyle, le gaz carbonique comprimé à 12 kg entrant dans la bombe pour 10 g environ et pour 120 g de la solution préparée. La résine acrylique peut aussi être utilisée dans un mélange de chlorure de méthylène et d'acétate de butyle, C 2 comprimé à 12 kg entrant dans la bombe dans la proportion d'environ 9,25 grammes pour 50 grammes de chlorure de méthylène et 70 grammes d'acétate de butyle. Bombes d'émission de vernis pour bois A - Composition en poids du vernis Résine alkyd de polyuréthanne ou résine alkyd d'uréthanne à 60 % d'extrait sec 300 - 500 Solvant choisi dans le-groupe acétates, cetones,chlorés 350 Siccatif 3 Acétate d'éthylglycol 2 B - Peroxyde d'azote N204 ou gaz carbonique C02 à 14 kg. le vernis est mis en bombe danswla proportion de 100 g pour 4 à 8 g de N205 ou de C02-à 14 kg. Bombes d'émission dé peintures de carrosserie Dans le cas d'une teinte blanche, la composition contient en poids Résine glycérophtalique diluée à rai son de 40 r à 45 % d'huile et à 50 % d'extrait sec 200 Solvant choisi dans le groupe : acéta tes, cétones, dérivés chlorés, hydro carbures benzéniques 400 Pigments - Oxyde de titane TiO2 100/150 Tensioactif - Acétate d'éthylglycol 2 La proportion de N204 ou de C02 comprimés à 12 à 14 kg est comme précédemment de l'ordre de 5 à 10 % par rapport au produit de base, cette proportion pouvant éventuellement descendre à 3 %. Dans les cas de peintures de teintes autre que le blanc, ces teintes s'obtiennent en pigmentant la résine glycérophtalique à 45 % de la pigmentation utilisée dans les peintures carrosserie de type courant. Bombes d'émission de peintures métalliques à base d'aluminium Composition en poids de la peinture Résine de pétrole 20 Solvant choisi dans le groupe : acé tates, cétones, chlorés, hydrocarbures benzéniques 60 Pigment - pâte dtéluminium 12 Proportion de BT2 4 ou C02 comme précédemment. Bombes d'émission de peintures à base de poudre de bronze Composition en poids de la peinture Vernis de base acrylique déjà indiqué pour les bombes à émission de vernis pour métaux 75 Poudre de bronze 20 Chlorure de méthylène 5 Proportion de N2Q4 ou C02 comme précédemment, Bombes d'émission de décapants Composition en poids Chlorure de méthylène -70 ffi Agent épaississant I Agent de décapage 10 % Alcool 10 % Produits tensioactifs et autres agents 9 % Proportion de N2 4 ou C02 comprimés de 12 à 14 kg comme précédemment, soit 5 à 10 ffi de la composition, cette proportion pouvant éventuellement descendre à 3 %. REVENDIOADIONS 1. Bombe d'émission d'aérosols de décapants, peintures et vernis, caractérisée en ce que les gaz propulseurs sont le peroxyde d'azote et le gaz carbonique. 2. Bombe d'émission telle que revendiquée en 1, dont le gaz se trouve sous une pression de l'ordre de 12 à 14 kg, dans une proportion de tordre de 3 à 10 % en poids par rapport au produit de base. 3. Bombe d'émission telle que revendiquée dans l'une quelconque des revendications 1 et 2, earaetériséeen ce que le solvant est choisi dans le groupe : acétates, cétones, hydrocarbures benzéniques, dérivés chlorés. 4. Bombe d'émission telle que revendiquée dans l'une quelconque des revendications 1 à 3, dont les produits sont ininflammables et caractérisée en ce que le solvant du décapant ou de la résine utilisée est le chlorure de méthylène ou un solvant chlore. 5. Bombe d'émission d'aérosols pour peintures et vernis, telle que revendiquée dans l'une quelconque des revendications 1 à 4, dont la résine est une résine choisie dans le groupe résine acrylique, résine glycérophtalique, résine de pétrole. 6. Bombe d'émission d'aérosols pour vernis applicables sur bois, telle que revendiquée dans l'une quelconque des revendications 1 à 3 et caractérisée en ce que la bombe contient une résine alkyd d'uréthanne ou une résine de polyuréthanne durcissable à l'humidité de l'air. 7. Bombe d'émission telle que revendiquée dans l'une quelconque des revendications 1 à 5, pour l'émission de vernis pour métaux, dont le solvant est choisi dans le groupe chlorure de méthylène, acétate d'éthyle, acétate de méthyle, acétate de butyle, acétone. 8. Bombe d'émission telle que revendiquée dans l'une quelconque des revendications 7 et 1 à 5, dont le vernis contient une pigmentation, comprenant 10 à 15 % d'oxyde de titane pour les teintes blanches et 40 à 50 % de la pigmentation normale de peinture pour les autres teintes. 9. Bombe d'émission dont le réservoir est en aluminium et caractérisée en ce qu'elle est conforme à l'une quelconque des revendications 1 à 8.